(57)【要約】【課題】耐水性、さらには耐候性を低下させることなく、優れた光輝感を付与できる表面被覆光輝性顔料及びこれを含む光輝性塗料組成物を提供する。【解決手段】最表層がＳｉ、Ｔｉ、Ｚｒ、Ｚｎ、Ｆｅ、Ａｌから選ばれる少なくとも１種の金属の酸化物を含む層である光輝性顔料（ｉ）の表面をシランカップリング剤で被覆処理して得られる光輝性顔料であって、前記シランカップリング剤が炭素数１〜２２のアルキル基を有するアルキルトリアルコキシシラン（ｉｉ）及びアミノ基含有アルコキシシラン（ｉｉｉ）を含み、光輝性顔料（ｉ）の質量を基準としてアルキルトリアルコキシシラン（ｉｉ）が０．０１〜５０質量％、アミノ基含有アルコキシシラン（ｉｉｉ）が０．０１〜５０質量％となる量で被覆処理されてなることを特徴とする表面被覆光輝性顔料。【選択図】なし【特許請求の範囲】
【請求項１】
最表層がＳｉ、Ｔｉ、Ｚｒ、Ｚｎ、Ｆｅ、Ａｌから選ばれる少なくとも１種の金属の酸化物を含む層である光輝性顔料（ｉ）の表面をシランカップリング剤で被覆処理して得られる光輝性顔料であって、
前記シランカップリング剤が炭素数１〜２２のアルキル基を有するアルキルトリアルコキシシラン（ｉｉ）及びアミノ基含有アルコキシシラン（ｉｉｉ）を含み、光輝性顔料（ｉ）の質量を基準としてアルキルトリアルコキシシラン（ｉｉ）が０．０１〜５０質量％、アミノ基含有アルコキシシラン（ｉｉｉ）が０．０１〜５０質量％となる量で被覆処理されてなることを特徴とする表面被覆光輝性顔料。
【請求項２】
アルキルトリアルコキシシラン（ｉｉ）が、炭素数３〜１６のアルキル基を有するアルキルトリメトキシシランである請求項１に記載の表面被覆光輝性顔料。
【請求項３】
アミノ基含有アルコキシシラン（ｉｉｉ）が、３−アミノプロピルトリメトキシシラン、３−アミノプロピルトリエトキシシラン、Ｎ−２−（アミノエチル）−３−アミノプロピルトリメトキシシラン、Ｎ−２−（アミノエチル）−３−アミノプロピルトリエトキシシランから選ばれる少なくとも１種である請求項１又は２に記載の表面被覆光輝性顔料。
【請求項４】
請求項１ないし３のいずれか１項に記載の表面被覆光輝性顔料、被膜形成性樹脂及び分散剤を含有する光輝性塗料組成物。
【請求項５】
分散剤が酸性官能基を含有する請求項４に記載の光輝性塗料組成物。
【請求項６】
基材面に請求項４又は５に記載の光輝性塗料組成物を塗装し、光輝性塗膜を形成した後、その上にクリヤー塗料組成物を塗装してクリヤー塗膜を形成する複層塗膜形成方法。
【請求項７】
請求項６に記載の複層塗膜形成方法によって得られる塗装物品。
【発明の詳細な説明】
【技術分野】
【０００１】
本発明は、表面被覆光輝性顔料及びこれを含む光輝性塗料組成物に関する。
【背景技術】
【０００２】
従来、光輝性顔料として、フレーク状のアルミニウム粉末、二酸化チタンまたは酸化鉄などの金属酸化物で被覆された雲母片粒子などが知られている。これらの光輝性顔料は、外部からの入射光をその表面で反射してキラキラと輝き、塗料に配合されれば塗装面に、インキであれば印刷面に美粧性に優れた独特の外観を与える。
【０００３】
美粧性の向上を目的として、自動車外板や部品、二輪車、家庭電化製品など各種用途に光輝性顔料は広く利用されている。これらの中でも、特に、屋外で利用される自動車外板や部品、二輪車においては、光輝性顔料に高い耐候性や耐水性が求められている。
【０００４】
一方、環境保護の観点から、揮発性有機物含有量（ＶＯＣ）が低い塗料が要求され、溶剤型塗料から水性塗料への切り換えが進められている。塗料の水性化に伴う問題点として、塗料に使用される顔料は一般に表面が疎水性で水に濡れにくく、濡れを良化させる処理を行なうと、得られる塗膜の耐水性に悪影響を及ぼすという問題があった。
【０００５】
これに対し特許文献１、特許文献２では、薄片基材にＡｌまたはＳｉの水酸化物、あるいは亜鉛の酸化物、水酸化物を形成し、さらにＡｌ，Ｓｉ，Ｃｅ，Ｚｒの少なくとも一種以上の水酸化物層を形成し、さらに有機カップリング剤の第３層からなる光輝性顔料が開示されている。しかしながらこれら処理がなされた顔料によっても他の水性塗料成分との組合せにより分離やブツ発生等の不具合が生じ、また塗膜性能が低下する場合があった。
【先行技術文献】
【特許文献】
【０００６】
【特許文献１】特開２００２−１９４２４７号公報
【特許文献２】特表２０１３−５４４９１８号公報
【発明の概要】
【発明が解決しようとする課題】
【０００７】
本発明の目的は、上述の不具合を解消し、耐水性、さらには耐候性を低下させることなく、優れた光輝感を付与できる表面被覆光輝性顔料及びこれを含む光輝性塗料組成物を提供することにある。
【課題を解決するための手段】
【０００８】
本発明者らは、上記の目的を達成すべく鋭意検討を重ねた結果、特定の金属酸化物層を最外層とする光輝性顔料の表面を、特定のアルキルトリアルコキシシラン及びアミノシランを特定量用いて被覆処理することにより、かかる表面被覆光輝性顔料を水性塗料に用いても耐水性を低下させることなく、光輝感に優れた塗膜が形成できることを見出し、本発明を完成するに至った。
【０００９】
すなわち本発明は、最表層がＳｉ、Ｔｉ、Ｚｒ、Ｚｎ、Ｆｅ、Ａｌから選ばれる少なくとも１種の金属の酸化物を含む層である光輝性顔料（ｉ）の表面をシランカップリング剤で被覆処理して得られる光輝性顔料であって、前記シランカップリング剤が炭素数１〜２２のアルキル基を有するアルキルトリアルコキシシラン（ｉｉ）及びアミノ基含有アルコキシシラン（ｉｉｉ）を含み、光輝性顔料（ｉ）の質量を基準としてアルキルトリアルコキシシラン（ｉｉ）が０．０１〜５０質量％、アミノ基含有アルコキシシラン（ｉｉｉ）が０．０１〜５０質量％となる量で被覆処理されてなることを特徴とする表面被覆光輝性顔料、及びこれを含む光輝性塗料組成物、複層塗膜形成方法に関する。
【発明の効果】
【００１０】
本発明の表面被覆光輝性顔料を用いれば、水性塗料であっても分離やブツ発生等の不具合が生じることなく、耐水性、耐候性、光輝感に優れた塗膜が形成できる光輝性塗料組成物が得られる。
【発明を実施するための最良の形態】
【００１１】
本発明の表面被覆光輝性顔料は、最表層がＳｉ、Ｔｉ、Ｚｒ、Ｚｎ、Ｆｅ、Ａｌから選ばれる少なくとも１種の金属の酸化物を含む層である光輝性顔料（ｉ）の表面を、特定のシランカップリング剤で被覆処理して得られるものである。
【００１２】
光輝性顔料（ｉ）の基材としては、金属フレーク、合成または天然雲母フレーク、ガラスフレーク、シリカフレーク、アルミナフレークなどが挙げられ、これら基材の表面は、最表層がＳｉ、Ｔｉ、Ｚｒ、Ｚｎ、Ｆｅから選ばれる少なくとも１種の金属の酸化物を含む層であれば、単層であっても多層構造を有するものであっても良い。Ｓｉ、Ｔｉ、Ｚｒ、Ｚｎ、Ｆｅ、Ａｌから選ばれる少なくとも１種の金属の酸化物を含む層は公知の手法で形成され得る。
【００１３】
上記シランカップリング剤は、炭素数１〜２２のアルキル基を有するアルキルトリアルコキシシラン（ｉｉ）及びアミノ基含有アルコキシシラン（ｉｉｉ）を含む。
【００１４】
上記アルキルトリアルコキシシラン（ｉｉ）としては、炭素数１〜２２、好ましくは３〜１６のアルキル基を有するものが挙げられ、例えば、プロピルトリメトキシシラン、ｎ−ブチルトリメトキシシラン、ｉ−ブチルトリメトキシシラン、ｔ−ブチルトリメトキシシラン、ｎ−ヘキシルトリメトキシシラン、ｎ−オクチルトリメトキシシラン、ｎ−デシルトリメトキシシラン、ヘキサデシルトリメトキシシラン、ドデシルトリメトキシシラン等を挙げることができ、これらは１種又は２種以上混合して使用してもよいし、また、これらの加水分解・縮合物も使用することができる。これらのうち特に炭素数３〜１６のアルキル基を有するアルキルトリメトキシシランが好適である。
【００１５】
上記アミノ基含有アルコキシシラン（ｉｉｉ）としては、例えば、３−アミノプロピルトリメトキシシラン、３−アミノプロピルトリエトキシシラン、３−アミノプロピルメチルジエトキシシラン、Ｎ−フェニル−３−アミノプロピルトリメトキシシラン、Ｎ−２−（アミノエチル）−３−アミノプロピルトリメトキシシラン、Ｎ−２−（アミノエチル）−３−アミノプロピルトリエトキシシラン；ビス−（２−トリメトキシシリルエチル）アミン、ビス−（２−トリエトキシシリルエチル）アミン、ビス（３−トリエトキシシリルプロピル）アミン；グリシジル基含有アルコキシシランのアミン付加物やイソシアネート基含有アルコキシシランのアミン付加物等を挙げることができ、これらは１種又は２種以上混合して使用してもよいし、また、これらの加水分解・縮合物も使用することができる。これらのうち３−アミノプロピルトリメトキシシラン、３−アミノプロピルトリエトキシシラン、Ｎ−２−（アミノエチル）−３−アミノプロピルトリメトキシシラン、Ｎ−２−（アミノエチル）−３−アミノプロピルトリエトキシシランが好適であり、特に３−アミノプロピルトリエトキシシランが好適である。
【００１６】
本発明では光輝性顔料（ｉ）の質量を基準として、アルキルトリアルコキシシラン（ｉｉ）を０．０１〜５０質量％、好ましくは０．０５〜１０質量％、アミノ基含有アルコキシシラン（ｉｉｉ）を０．０１〜５０質量％、好ましくは０．０５〜１０質量％となる量で被覆処理され、シランカップリング剤全体としては、光輝性顔料（ｉ）に対して、０．０５〜５０質量％、好ましくは０．１〜２０質量％の範囲で被覆処理に使用されることが望ましい。光輝性顔料（ｉ）の粒径や形状に応じて適宜選択できる。
【００１７】
上記シランカップリング剤による被覆処理は、通常、光輝性顔料（ｉ）の有機溶剤分散液に攪拌下、上記シランカップリング剤を加え、攪拌保持した後、加水分解反応を促進する目的で水、アルカリを添加し、２０〜１３０℃、好ましくは３０〜１２０℃の範囲で１〜２４時間程度加温して、ろ過・洗浄後、乾燥して行われる。
【００１８】
上記有機溶剤としては、例えばメタノール、エタノール、イソプロパノール、ｎ−ブタノール、イソブタノール等のアルコール系溶剤；ｎ−ブチルエーテル、ジオキサン、エチレングリコールモノメチルエーテル、エチレングリコールモノブチルエーテル、プロピレングリコールモノメチルエーテル、プロピレングリコールモノプロピルエーテル、プロピレングリコールモノブチルエーテル、ジプロピレングリコールモノメチルエーテル、ジプロピレングリコールモノブチルエーテル、トリプロピレングリコールモノメチルエーテル等のエーテル系溶剤；酢酸エチル、酢酸ｎ−ブチル、酢酸イソブチル、エチレングリコールモノメチルエーテルアセテート、ジエチレングリコールモノブチルエーテルアセテート等のエステル系溶剤；メチルエチルケトン、メチルイソブチルケトン、ジイソブチルケトン、シクロヘキサノン等のケトン系溶剤；ヘプタン、トルエン、キシレン、オクタン、ミネラルスピリット等の炭化水素系溶剤等が挙げられ、これらは１種又は２種以上混合して使用できる。これらのうちエーテル系溶剤が好適である。
【００１９】
上記アルカリとしては、例えばモノアミン、ジアミン、トリアミン等のアミン化合物、水酸化ナトリウム、水酸化カリウム、炭酸ナトリウム、炭酸カリウム、炭酸アンモニウム、アンモニアなどが挙げられる。
【００２０】
上記のとおり得られる本発明の表面被覆光輝性顔料は、塗料、インキ、成型樹脂等、各種用途に適用可能であり、特に本発明では、上記表面被覆光輝性顔料を被膜形成性樹脂（Ａ）、分散剤（Ｂ）等と共に用いて光輝性塗料組成物を得ることができる。
【００２１】
本発明の光輝性塗料組成物は、水性塗料、溶剤系塗料のいずれであってもよく、本発明で使用される被膜形成性樹脂（Ａ）として、例えば、アクリル樹脂、ポリエステル樹脂、アルキド樹脂、ポリウレタン樹脂等が使用できる。本発明の光輝性塗料組成物は、水性塗料であることが望ましく、特に被膜形成樹脂（Ａ）成分として、アクリル樹脂エマルション（ａ）、（ａ）以外の被膜形成性樹脂（ｂ）及び硬化剤（ｃ）を含有する水性塗料であることが望ましい。
【００２２】
アクリル樹脂エマルション（ａ）は、アクリル樹脂が水性媒体中に乳化分散してなるものであり、例えば重合性不飽和モノマー混合物を乳化重合することによって製造したエマルションを挙げることができる。
【００２３】
アクリル樹脂エマルション（ａ）としては特に、コポリマー（Ｉ）によるコア部と、コポリマー（ＩＩ）によるシェル部とからなるコアシェル型エマルションであることが望ましく、さらに、コポリマー（Ｉ）は、１分子中に重合性不飽和基を２個以上有する重合性不飽和モノマー（ａ１）と、重合性不飽和モノマー（ａ１）以外の重合性不飽和モノマー（ａ２）とを共重合することにより得られ、コポリマー（ＩＩ）が複数の重合性不飽和モノマー（ａ３）を共重合することにより得られたものが、得られる塗膜の外観及び耐水性向上の点から望ましい。
【００２４】
上記重合性不飽和モノマー（ａ１）としては、例えば、エチレングリコールジ（メタ）アクリレート、トリエチレングリコールジ（メタ）アクリレート、テトラエチレングリコールジ（メタ）クリレート、１，６−ヘキサンジオールジ（メタ）アクリレート、アリル（メタ）アクリレート、ジビニルベンゼン、トリメチロールプロパントリアクリレート、メチレンビス（メタ）アクリルアミド、エチレンビス（メタ）アクリルアミド、及びこれらの組み合わせが挙げられる。
【００２５】
なお、本明細書において、「（メタ）アクリレート」は、アクリレート及び／又はメタクリレートを意味する。
【００２６】
上記重合性不飽和モノマー（ａ１）以外の重合性不飽和モノマー（ａ２）（以下、単に、「重合性不飽和モノマー（ａ２）」と称する場合がある）は、重合性不飽和モノマー（ａ１）と共重合可能な重合性不飽和基を１分子中に１個有するモノマーであり、重合性不飽和基、例えば、ビニル基、（メタ）アクリロイル基等を有する化合物が含まれる。
【００２７】
重合性不飽和モノマー（ａ２）の具体例として、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｎ−ヘキシル（メタ）アクリレート、ｎ−オクチル（メタ）アクリレート、２−エチルヘキシル（メタ）アクリレート、ノニル（メタ）アクリレート、トリデシル（メタ）アクリレート、ラウリル（メタ）アクリレート、ステアリル（メタ）アクリレート、イソステアリルアクリレート（大阪有機化学工業社製、商品名）、シクロヘキシル（メタ）アクリレ−ト、メチルシクロヘキシル（メタ）アクリレ−ト、ｔ−ブチルシクロヘキシル（メタ）アクリレ−ト、シクロドデシル（メタ）アクリレ−ト等のアルキル又はシクロアルキル（メタ）アクリレート；イソボルニル（メタ）アクリレート等のイソボルニル基を有する重合性不飽和モノマー；アダマンチル（メタ）アクリレート等のアダマンチル基を有する重合性不飽和モノマー；スチレン、α−メチルスチレン、ビニルトルエン等のビニル芳香族化合物；ビニルトリメトキシシラン、ビニルトリエトキシシラン、ビニルトリス（２−メトキシエトキシ）シラン、γ−（メタ）アクリロイルオキシプロピルトリメトキシシラン、γ−（メタ）アクリロイルオキシプロピルトリエトキシシラン等のアルコキシシリル基を有する重合性不飽和モノマー；パーフルオロブチルエチル（メタ）アクリレート、パーフルオロオクチルエチル（メタ）アクリレート等のパーフルオロアルキル（メタ）アクリレート；フルオロオレフィン等のフッ素化アルキル基を有する重合性不飽和モノマー；マレイミド基等の光重合性官能基を有するモノマー；Ｎ−ビニルピロリドン、エチレン、ブタジエン、クロロプレン、プロピオン酸ビニル、酢酸ビニル等のビニル化合物；（メタ）アクリル酸、マレイン酸、クロトン酸、β−カルボキシエチルアクリレート等のカルボキシル基含有重合性不飽和モノマー；（メタ）アクリロニトリル、（メタ）アクリルアミド、Ｎ，Ｎ−ジメチルアミノエチル（メタ）アクリレート、Ｎ，Ｎ−ジメチルアミノプロピル（メタ）アクリルアミド、グリシジル（メタ）アクリレートとアミン類との付加物等の含窒素重合性不飽和モノマー；２−ヒドロキシエチル（メタ）アクリレ−ト、２−ヒドロキシプロピル（メタ）アクリレ−ト、３−ヒドロキシプロピル（メタ）アクリレート、４−ヒドロキシブチル（メタ）アクリレート等の（メタ）アクリル酸と炭素数２〜８の２価アルコールとのモノエステル化物、（メタ）アクリル酸と炭素数２〜８の２価アルコールとのモノエステル化物のε−カプロラクトン変性体、Ｎ−ヒドロキシメチル（メタ）アクリルアミド、アリルアルコ−ル、分子末端が水酸基であるポリオキシエチレン鎖を有する（メタ）アクリレート等の水酸基含有重合性不飽和モノマー；グリシジル（メタ）アクリレート、β−メチルグリシジル（メタ）アクリレート、３，４−エポキシシクロヘキシルメチル（メタ）アクリレート、３，４−エポキシシクロヘキシルエチル（メタ）アクリレート、３，４−エポキシシクロヘキシルプロピル（メタ）アクリレート、アリルグリシジルエーテル等のエポキシ基含有重合性不飽和モノマー；分子末端がアルコキシ基であるポリオキシエチレン鎖を有する（メタ）アクリレート；２−アクリルアミド−２−メチルプロパンスルホン酸、アリルスルホン酸、スチレンスルホン酸ナトリウム、スルホエチルメタクリレート及びそのナトリウム塩又はアンモニウム塩等のスルホン酸基含有重合性不飽和モノマー；２−アクリロイルオキシエチルアシッドホスフェート、２−メタクリロイルオキシエチルアシッドホスフェート、２−アクリロイルオキシプロピルアシッドホスフェート、２−メタクリロイルオキシプロピルアシッドホスフェート等のリン酸基含有重合性不飽和モノマー；２−ヒドロキシ−４−（３−メタクリロイルオキシ−２−ヒドロキシプロポキシ）ベンゾフェノン、２−ヒドロキシ−４−（３−アクリロイルオキシ−２−ヒドロキシプロポキシ）ベンゾフェノン、２，２´−ジヒドロキシ−４−（３−メタクリロイルオキシ−２−ヒドロキシプロポキシ）ベンゾフェノン、２，２´−ジヒドロキシ−４−（３−アクリロイルオキシ−２−ヒドロキシプロポキシ）ベンゾフェノン、２−（２´−ヒドロキシ−５´−メタクリロイルオキシエチルフェニル）−２Ｈ−ベンゾトリアゾール等の紫外線吸収性官能基を有するモノマー；４−（メタ）アクリロイルオキシ−１，２，２，６，６−ペンタメチルピペリジン、４−（メタ）アクリロイルオキシ−２，２，６，６−テトラメチルピペリジン、４−シアノ−４−（メタ）アクリロイルアミノ−２，２，６，６−テトラメチルピペリジン、１−（メタ）アクリロイル−４−（メタ）アクリロイルアミノ−２，２，６，６−テトラメチルピペリジン、１−（メタ）アクリロイル−４−シアノ−４−（メタ）アクリロイルアミノ−２，２，６，６−テトラメチルピペリジン、４−クロトノイルオキシ−２，２，６，６−テトラメチルピペリジン、４−クロトノイルアミノ−２，２，６，６−テトラメチルピペリジン、１−クロトノイル−４−クロトノイルオキシ−２，２，６，６−テトラメチルピペリジン等の紫外線安定性を有するモノマー；アクロレイン、ダイアセトンアクリルアミド、ダイアセトンメタクリルアミド、アセトアセトキシエチルメタクリレート、ホルミルスチロール、４〜７個の炭素原子を有するビニルアルキルケトン（例えば、ビニルメチルケトン、ビニルエチルケトン、ビニルブチルケトン）等のカルボニル基含有モノマー化合物、並びにそれらの組み合わせが挙げられる。
【００２８】
コポリマー（Ｉ）を製造するに際して、重合性不飽和モノマー（ａ１）は、重合性不飽和モノマー（ａ１）と、重合性不飽和モノマー（ａ２）との合計質量を基準として、好ましくは０．１〜２０質量％、より好ましくは０．２〜１０質量％、そしてさらに好ましくは０．７〜４質量％の範囲が好適であり、また重合性不飽和モノマー（ａ２）は、重合性不飽和モノマー（ａ１）と、重合性不飽和モノマー（ａ２）との合計質量を基準として、好ましくは８０〜９９．９質量％、より好ましくは９０〜９９．８質量％、そしてさらに好ましくは９６〜９９．３質量％の範囲が、製造時の安定性や、得られる塗膜の耐水性、耐候性等向上の点から好適である。
【００２９】
コポリマー（ＩＩ）のシェル部分を形成する、複数の重合性不飽和モノマー（ａ３）としては、前記重合性不飽和モノマー（ａ２）に列記した中から適宜使用することができ、得られたコアシェル型エマルションの水性媒体中における安定性を確保できるという観点から、コポリマー（ＩＩ）のシェル部分には、重合性不飽和モノマー（ａ３）として、カルボキシル基含有モノマーを含むことが好ましい。上記カルボキシル基含有モノマーとしては、特に、アクリル酸及び／又はメタクリル酸が好適である。カルボキシル基含有モノマーの量は、エマルション樹脂の水性媒体中における安定性、得られる塗膜の耐水性等の観点から、複数の重合性不飽和モノマー（ａ３）の合計質量を基準として、好ましくは１〜４０質量％、より好ましくは６〜２５質量％、そしてさらに好ましくは７〜１９質量％の範囲が、貯蔵安定性や得られる塗膜の耐水性向上の点から好適である。
【００３０】
また、コポリマー（ＩＩ）のシェル部分を形成する、複数の重合性不飽和モノマー（ａ３）は、得られるエマルション樹脂の水性媒体中における安定性を確保できるという観点から、その成分の少なくとも一部として、上記水酸基含有モノマーを含有することが、エマルション樹脂の水性媒体中における安定性向上のために好適である。水酸基含有モノマーとしては、特に、２−ヒドロキシエチル（メタ）アクリレ−ト、２−ヒドロキシプロピル（メタ）アクリレート、３−ヒドロキシプロピル（メタ）アクリレート、４−ヒドロキシブチル（メタ）アクリレートが好適である。水酸基含有モノマーの量は、エマルション樹脂の水性媒体中における安定性、得られる塗膜の耐水性等の観点から、複数の重合性不飽和モノマー（ａ３）の合計質量を基準として、一般的には１〜４０質量％、好ましくは３〜２５質量％、そしてより好ましくは４〜２０質量％の範囲が、貯蔵安定性や得られる塗膜の耐水性向上の点から好適である。
【００３１】
コアシェル型エマルションは、例えば、重合性不飽和モノマー（ａ１）と、重合性不飽和モノマー（ａ２）とを、上記割合で含むモノマー混合物（１）を乳化重合することによりコポリマー（Ｉ）を生成し、次いで複数の重合性不飽和モノマー（ａ３）を含むモノマー混合物（２）を添加し、さらに乳化重合することによって得ることができる。モノマー混合物（１）の乳化重合は、それ自体既知の方法で行うことができ、例えば、乳化剤の存在下で重合開始剤を用いて行うことができる。モノマー混合物（２）は、重合開始剤、連鎖移動剤、還元剤、乳化剤等の成分を、所望により含むことができる。
【００３２】
コアシェル型エマルションは、重合性不飽和モノマー（ａ１）と、重合性不飽和モノマー（ａ２）とを含有するモノマー混合物（１）から形成されるコポリマー（Ｉ）をコアとし、複数の重合性不飽和モノマー（ａ３）を含有するモノマー混合物（２）から形成されるコポリマー（ＩＩ）をシェルとする、コア／シェル型エマルションである。コアシェル型エマルションにおける、コポリマー（Ｉ）とコポリマー（ＩＩ）との割合は、得られる塗膜のメタリックムラ等の観点から、コポリマー（Ｉ）／コポリマー（ＩＩ）の固形分質量比で、一般に５／９５〜９５／５、特に３０／７０〜９２／８、さらに特に４０／６０〜９０／１０の範囲内にあることが好適である。一般的に、コポリマー（Ｉ）とコポリマー（ＩＩ）との割合が５／９５を下回ると、メタリックムラが、顕著化する傾向があり、そして９５／５を上回ると、加飾層の均一性が損なわれる場合がある。
【００３３】
アクリル樹脂エマルション（ａ）としては、また、１段階で乳化重合して得られる単層型のアクリル樹脂エマルションも使用することができる。
【００３４】
上記のとおり得られるアクリル樹脂エマルション（ａ）は、貯蔵性、得られる塗膜の耐水性等の観点から、好ましくは５〜９０ｍｇＫＯＨ／ｇ、より好ましくは８〜５０ｍｇＫＯＨ／ｇ、そしてさらに好ましくは１０〜３５ｍｇＫＯＨ／ｇの範囲の樹脂酸価を有する。また、アクリル樹脂エマルション（ａ）は、得られる塗膜の耐水性等の観点から、好ましくは１〜７０ｍｇＫＯＨ／ｇ、より好ましくは２〜５０ｍｇＫＯＨ／ｇ、そしてさらに好ましくは５〜３０ｍｇＫＯＨ／ｇの範囲の樹脂水酸基価を有する。
【００３５】
上記アクリル樹脂エマルション（ａ）以外の被膜形成性樹脂（ｂ）としては、ポリエステル樹脂、（ａ）以外のアクリル樹脂、アルキド樹脂、ポリウレタン樹脂、シリコーン樹脂、エポキシ樹脂等を使用することができる。
【００３６】
上記ポリエステル樹脂は、多価アルコール及び多塩基酸、さらに所望により一塩基酸、油成分等を用いてエステル化反応させることによって調製されるオイルフリー又は油変性のカルボキシル基含有ポリエステル樹脂を、所望により中和することによって得られる。
【００３７】
ポリエステル樹脂は、水酸基及びカルボキシル基の両方を含むことが好ましく、好ましくは１０〜３００ｍｇＫＯＨ／ｇ、より好ましくは５０〜２５０ｍｇＫＯＨ／ｇ、そしてさらに好ましくは８０〜１８０ｍｇＫＯＨ／ｇの範囲の水酸基価と、好ましくは１〜２００ｍｇＫＯＨ／ｇ、より好ましくは１５〜１００ｍｇＫＯＨ／ｇ、そしてさらに好ましくは２５〜６０ｍｇＫＯＨ／ｇの範囲の酸価とを有するものが適当である。
【００３８】
また、上記ポリエステル樹脂は、一般に１，０００〜５０，０００、より好ましくは１，５００〜２０，０００の範囲内の数平均分子量を有するものが適当である。
【００３９】
本明細書において、数平均分子量及び重量平均分子量は、溶媒としてテトラヒドロフランを使用し、ゲルパーミエーションクロマトグラフ装置として、「ＨＬＣ−８１２０ＧＰＣ」（商品名、東ソー社製）を使用し、カラムとして、「ＴＳＫｇｅｌ Ｇ４０００ＨＸＬ」を１本、「ＴＳＫｇｅｌ Ｇ３０００ＨＸＬ」を２本、及び「ＴＳＫｇｅｌ Ｇ２０００ＨＸＬ」を１本（商品名、いずれも東ソー社製）の計４本を使用し、検出器として、示差屈折率計を使用し、移動相：テトラヒドロフラン、測定温度：４０℃、流速：１ｍＬ／ｍｉｎの条件下で測定された値を意味する。
【００４０】
なお、ポリエステル樹脂のカルボキシル基の中和には、塩基性物質を用いることができる。塩基性物質は水溶性であることが好ましく、具体的には、例えば、アンモニア、メチルアミン、エチルアミン、プロピルアミン、ブチルアミン、ジメチルアミン、トリメチルアミン、トリエチルアミン、エチレンジアミン、モルホリン、２−（メチルアミノ）エタノール、２−（ジメチルアミノ）エタノール、ジエタノールアミン、トリエタノールアミン、ジイソプロパノールアミン、及び２−アミノ−２−メチルプロパノール、並びにこれらの組み合わせが挙げられる。
【００４１】
上記アクリル樹脂は、前記アクリル樹脂エマルション（ａ）以外のものであり、例えば、上記カルボキシル基含有重合性不飽和モノマー等の親水性基含有モノマー、水酸基含有重合性不飽和モノマー等を含むモノマー混合物を、溶液重合法等によって共重合することにより得られたカルボキシル基含有アクリル樹脂、特に、重量平均分子量が１，０００〜２００，０００、好ましくは２，０００〜１００，０００、より好ましくは３，０００〜８０，０００、そしてさらに好ましくは５，０００〜７０，０００の範囲内にあるカルボキシル基含有アクリル樹脂が挙げられる。
【００４２】
上記アクリル樹脂のカルボキシル基は、上述の塩基性物質を用いて中和されうる。また、上記アクリル樹脂は、好ましくは１〜２００ｍｇＫＯＨ／ｇ、より好ましくは２〜１００ｍｇＫＯＨ／ｇ、そしてさらに好ましくは３〜８０ｍｇＫＯＨ／ｇの範囲の水酸基価と、好ましくは１〜２００ｍｇＫＯＨ／ｇ、より好ましくは２〜１５０ｍｇＫＯＨ／ｇ、そしてさらに好ましくは５〜１００ｍｇＫＯＨ／ｇの範囲の酸価とを有するものが好適である。
【００４３】
硬化剤（ｃ）としては、例えば、アミノ樹脂、ポリイソシアネート化合物、ブロック化ポリイソシアネート化合物、エポキシ基含有化合物、カルボキシル基含有化合物、カルボジイミド基含有化合物、ヒドラジド基含有化合物、セミカルバジド基含有化合物などが挙げられる。これらのうち、水酸基と反応し得るアミノ樹脂、ポリイソシアネート化合物及びブロック化ポリイソシアネート化合物、カルボキシル基と反応し得るカルボジイミド基含有化合物が好ましい。硬化剤は、単独でもしくは２種以上組み合わせて使用することができる。
【００４４】
本発明の光輝性塗料組成物において被膜形成性樹脂（Ａ）成分としてアクリル樹脂エマルション（ａ）、アクリル樹脂エマルション（ａ）以外の被膜形成性樹脂（ｂ）及び硬化剤（ｃ）を使用する場合、その含有量は、得られる塗膜の外観、耐水性、耐候性等の点から、これらの合計樹脂固形分１００質量部を基準として、アクリル樹脂エマルション（ａ）が固形分で５〜６０質量部、好ましくは１０〜５５質量部、アクリル樹脂エマルション（ａ）以外の被膜形成性樹脂（ｂ）が固形分で５〜６０質量部、好ましくは１０〜５５質量部、硬化剤（ｃ）が固形分で５〜５０質量部、好ましくは１０〜４５質量部の範囲内で使用されることが望ましい。
【００４５】
本発明で使用される分散剤（Ｂ）としては、塗料用途で従来公知のものが使用でき、特に酸性官能基を含有するものが、前記表面被覆光輝性顔料表面のアミノ基との塩形成等から好適に使用できる。酸性官能基としてはカルボキシル基、リン酸基、スルホン酸基などがあげられ、前記表面被覆光輝性顔料に好適な分散剤（Ｂ）としては、リン酸基含有化合物が使用できる。
【００４６】
リン酸基含有化合物としては、例えば、モノアルキルリン酸、ジアルキルリン酸、モノアルキル亜リン酸、ジアルキル亜リン酸、オキシアルキレンアルキルエーテルリン酸；リン酸基含有アクリル樹脂などを挙げることができる。
【００４７】
上記のうち、特に前記表面被覆光輝性顔料の分散性、耐水性や耐候性等の塗膜性能の観点から、リン酸基含有アクリル樹脂を好適に使用することができる。
【００４８】
リン酸基含有アクリル樹脂は、リン酸基含有不飽和モノマー及びその他の不飽和モノマーを前記アクリル樹脂と同様に、常法により合成することができる。
【００４９】
リン酸基含有不飽和モノマーとしては、２−（メタ）アクリロイルオキシエチルアシッドホスフェート、２−（メタ）アクリロイルオキシプロピルアシッドホスフェート、２−（メタ）アクリロイルオキシ−３−クロロプロピルアシッドホスフェート、アシッドホスホオキシポリオキシエチレングリコールモノ（メタ）アクリレート、アシッドホスホオキシポリオキシプロピレングリコールモノ（メタ）アクリレート、２−メタクリロイルオキシエチルフェニルリン酸等の酸性リン酸エステル系モノマー、さらにはモノアルキルリン酸にグリシジルメタクリレートを付加させて得た重合性不飽和モノマーや、ベンジルリン酸にグリシジルメタクリレートを付加させて得た重合性不飽和モノマーなどを挙げることができる。リン酸基含有不飽和モノマーは、単独で、又は２種以上を使用することができる。
【００５０】
リン酸基含有アクリル樹脂において、リン酸基含有不飽和モノマーは、リン酸基含有アクリル樹脂を構成する各モノマー成分の総量に基き、１〜２０質量％、特に５〜１５質量％であるのが好ましい。
【００５１】
リン酸基含有アクリル樹脂の重量平均分子量は、仕上り外観及び塗膜性能の観点から、３，０００〜３０，０００、特に５，０００〜２５，０００、さらに特に８，０００〜２０，０００の範囲内であることが好ましい。
【００５２】
分散剤（Ｂ）の使用量は、前記被膜形成性樹脂（Ａ）の固形分総量に対して、１０質量％以下、特に１〜６質量％、さらに特に２〜５質量％使用することが好ましい。
【００５３】
本発明の光輝性塗料組成物では、得られる塗膜の光輝感の点から、前記被膜形成性樹脂（Ａ）１００質量部（固形分）に対して上記本発明の表面被覆光輝性顔料を１〜２０質量部、好ましくは２〜１５質量部含有することができる。
【００５４】
本発明の光輝性塗料組成物は、さらにその他の鱗片状光輝性顔料を含有することができる。その他の鱗片状光輝性顔料としては、例えば、アルミニウム、銅、ニッケル合金、ステンレス等の鱗片状金属顔料、表面を金属酸化物で被覆した鱗片状金属顔料、表面に着色顔料を化学吸着させた鱗片状金属顔料、表面に酸化還元反応を起こさせることにより酸化アルミニウム層を形成した鱗片状アルミニウム顔料、アルミニウム固溶板状酸化鉄顔料、ガラスフレーク顔料、表面を金属酸化物で被覆したガラスフレーク顔料、表面に着色顔料を化学吸着させたガラスフレーク顔料、表面を金属で被覆したガラスフレーク顔料、表面を二酸化チタンで被覆した干渉マイカ顔料、干渉マイカ顔料を還元した還元マイカ顔料、表面に着色顔料を化学吸着させたり、表面を酸化鉄で被覆した着色マイカ顔料、表面を二酸化チタンで被覆したグラファイト顔料、表面を二酸化チタンで被覆したシリカフレーク顔料などの二酸化チタン被覆鱗片状顔料、板状酸化鉄顔料、ホログラム顔料、合成マイカ顔料、らせん構造を持つコレステリック液晶ポリマー顔料、オキシ塩化ビスマス顔料などが挙げられる。
【００５５】
上記その他の鱗片状光輝性顔料を使用する場合、その配合量は、前記被膜形成性樹脂（Ａ）１００質量部（固形分）に対して０．１〜１５質量部の範囲内であることが好ましく、より好ましくは０．１〜５質量部の範囲内が適当である。
【００５６】
本発明の光輝性塗料組成物は、さらに着色顔料を含有することができる。着色顔料としては、例えば、チタン白、カーボンブラック、黄色酸化鉄、チタンイエロー、モノアゾイエロー、縮合アゾイエロー、アゾメチンイエロー、ビスマスバナデート、ベンズイミダゾロン、イソインドリノン、イソインドリン、キノフタロン、ベンジジンイエロー、パーマネントイエロー、パーマネントオレンジ、赤色酸化鉄、ナフトールＡＳ系アゾレッド、アンサンスロン、アンスラキノニルレッド、ペリレンマルーン、キナクリドンレッド、ジケトピロロピロールレッド、パーマネントレッド、コバルトバイオレット、キナクリドンバイオレット、ジオキサジンバイオレット、コバルトブルー、フタロシアニンブルー、スレンブルー、フタロシアニングリーンなどを挙げることができる。これらは、単独でもしくは２種以上組み合わせて使用することができる。
【００５７】
上記着色顔料を使用する場合、その配合量は、塗装して得られる塗膜の隠蔽性や、明度・色相の点から、前記被膜形成性樹脂（Ａ）１００質量部（固形分）に対し０．０１〜１５質量部の範囲内であることが好ましく、より好ましくは０．０１〜５質量部の範囲内が適当である。
【００５８】
本発明の光輝性塗料組成物は、さらに必要に応じて、増粘剤、硬化触媒、紫外線吸収剤、光安定剤、消泡剤、可塑剤、表面調整剤、沈降防止剤等の各種塗料用添加剤を含有することができる。
【００５９】
本発明の光輝性塗料組成物は、基材面に、静電塗装、エアスプレー、エアレススプレーなどの方法で塗装することができ、その膜厚は硬化塗膜に基づいて５〜２０μｍ、好ましくは５〜１７μｍの範囲内が適当である。
【００６０】
基材としては、鉄、亜鉛、アルミニウム、マグネシウム等の金属やこれらを含む合金、及びこれらの金属によるメッキまたは蒸着が施された物、ならびに、ガラス、プラスチックや発泡体等を挙げることができる。これら素材に応じて適宜、脱脂処理や表面処理して基材とすることができる。特に金属素材そのものや、金属によるメッキや蒸着が施された各種素材及びこれら素材に脱脂処理や表面処理を行ったものを基材とすることが好ましい。
【００６１】
また上記素材等に下塗り塗膜や中塗り塗膜を形成させて基材とすることができる。下塗り塗膜は、素材表面を隠蔽したり、素材に防食性及び防錆性などを付与するために形成されるものであり、下塗り塗料を塗装し、乾燥、硬化することによって得ることができる。この下塗り塗料種としては特に限定されるものではなく、例えば、電着塗料、プライマー等を挙げることができる。中塗り塗膜は、素材表面や下塗り塗膜を隠蔽したり、付着性や耐チッピング性などを付与するために形成されるものであり、素材表面や下塗り塗膜上に、中塗り塗料を塗装し、乾燥、硬化することによって得ることができる。中塗り塗料種は、特に限定されるものではなく、既知のものを使用でき、例えば、熱硬化性樹脂組成物及び顔料を必須成分とする有機溶剤系又は水系の中塗り塗料を使用できる。
【００６２】
本発明では、上記基材面に上述の光輝性塗料組成物を塗装し、光輝性塗膜を形成した後、その上にクリヤー塗料組成物を塗装してクリヤー塗膜を形成することができる。光輝性塗料組成物の塗装後は、それぞれ必要に応じてセッティングを行う、あるいは実質的に硬化しない加熱条件でプレヒート、エアブロー等を行うことができる。
【００６３】
クリヤー塗料組成物は、例えば、架橋性官能基を有する基体樹脂及び硬化剤を含有する有機溶剤型熱硬化性塗料組成物、水性熱硬化性塗料組成物、熱硬化性粉体塗料組成物等を挙げることができる。
【００６４】
上記基体樹脂が有する架橋性官能基としては、例えば、カルボキシル基、水酸基、エポキシ基、シラノール基等を挙げることができる。基体樹脂の種類としては、例えば、アクリル樹脂、ポリエステル樹脂、アルキド樹脂、ウレタン樹脂、エポキシ樹脂、フッ素樹脂などを挙げることができる。硬化剤としては、例えば、ポリイソシアネート化合物、ブロック化ポリイソシアネート化合物、メラミン樹脂、尿素樹脂、カルボキシル基含有化合物、カルボキシル基含有樹脂、エポキシ基含有樹脂、エポキシ基含有化合物などを挙げることができる。
【００６５】
また、上記クリヤー塗料組成物には、必要に応じて、透明性を阻害しない程度に着色顔料、光輝性顔料、染料、つや消し剤等を含有させることができ、さらに体質顔料、紫外線吸収剤、光安定剤、消泡剤、増粘剤、防錆剤、表面調整剤等を適宜含有せしめることができる。
【００６６】
クリヤー塗料は、静電塗装、エアスプレー、エアレススプレーなどの方法で塗装することができ、その膜厚は硬化塗膜に基づいて２０〜４０μｍの範囲内が適当である。
【００６７】
本発明方法では、上記光輝性塗料組成物及びクリヤー塗料組成物による塗膜を同時に加熱硬化させることができる。加熱手段は、例えば、熱風加熱、赤外線加熱、高周波加熱などにより、行うことができ、加熱温度は、８０〜１８０℃が好ましく、１００〜１６０℃がより好ましい。また加熱時間は、１０〜６０分間が好ましく、１５〜４０分間がより好ましい。
【実施例】
【００６８】
以下、実施例及び比較例を挙げて本発明をさらに具体的に説明する。ただし、本発明はこれらの実施例のみに限定されるものではない。なお、「部」及び「％」はいずれも質量基準によるものである。
【００６９】
表面被覆光輝性顔料の製造
実施例１
還流冷却器、温度計、攪拌機を取り付けたセパラブルフラスコに、１−メトキシ−２−プロパノール５２ｇを仕込み、「アルミペーストＥＭＥＲＡＬ  ＥＭＲシリーズ」（ＳｉＯ２被覆アルミニウム顔料ペースト、東洋アルミニウム社製、固形分濃度６５％）２３ｇを懸濁させた。撹拌しながら、蒸留水３．０ｇ、ヘキサデシルトリメトキシシラン０．１３５ｇ、３−アミノプロピルトリエトキシシラン０．０１５ｇ、エチレンジアミン０．３０ｇを加え１１０℃に加温し、３時間反応させた。このスラリー溶液をゆっくり冷却し吸引濾過を行った後、顔料を回収し２−プロパノール５０ｇに懸濁、その後再度吸引濾過を行った。２−プロパノールに懸濁し吸引濾過するこの操作を合計３回繰り返し、得られた顔料を１２０℃で１時間乾燥させ、表面被覆光輝性顔料（Ｐ１）を得た。
【００７０】
実施例２
還流冷却器、温度計、攪拌機を取り付けたセパラブルフラスコに、１−メトキシ−２−プロパノール５２ｇを仕込み、「アルミペーストＥＭＥＲＡＬ  ＥＭＲシリーズ」（ＳｉＯ２被覆アルミニウム顔料ペースト、東洋アルミニウム社製、固形分濃度６５％）２３ｇを懸濁させた。撹拌しながら、蒸留水３．０ｇ、ヘキサデシルトリメトキシシラン０．１２ｇ、３−アミノプロピルトリエトキシシラン０．０３０ｇ、エチレンジアミン０．３０ｇを加え１１０℃に加温し、３時間反応させた。このスラリー溶液をゆっくり冷却し吸引濾過を行った後、顔料を回収し２−プロパノール５０ｇに懸濁、その後再度吸引濾過を行った。２−プロパノールに懸濁し吸引濾過するこの操作を合計３回繰り返し、得られた顔料を１２０℃で１時間乾燥させ、表面被覆光輝性顔料（Ｐ２）を得た。
【００７１】
実施例３
還流冷却器、温度計、攪拌機を取り付けたセパラブルフラスコに、１−メトキシ−２−プロパノール５２ｇを仕込み、「アルミペーストＥＭＥＲＡＬ  ＥＭＲシリーズ」（ＳｉＯ２被覆アルミニウム顔料ペースト、東洋アルミニウム社製、固形分濃度６５％）２３ｇを懸濁させた。撹拌しながら、蒸留水３．０ｇ、ヘキサデシルトリメトキシシラン０．０７５ｇ、３−アミノプロピルトリエトキシシラン０．０７５ｇ、エチレンジアミン０．３０ｇを加え１１０℃に加温し、３時間反応させた。このスラリー溶液をゆっくり冷却し吸引濾過を行った後、顔料を回収し２−プロパノール５０ｇに懸濁、その後再度吸引濾過を行った。２−プロパノールに懸濁し吸引濾過するこの操作を合計３回繰り返し、得られた顔料を１２０℃で１時間乾燥させ、表面被覆光輝性顔料（Ｐ３）を得た。
【００７２】
実施例４
還流冷却器、温度計、攪拌機を取り付けたセパラブルフラスコに、１−メトキシ−２−プロパノール５２ｇを仕込み、「アルミペーストＥＭＥＲＡＬ  ＥＭＲシリーズ」（ＳｉＯ２被覆アルミニウム顔料ペースト、東洋アルミニウム社製、固形分濃度６５％）２３ｇを懸濁させた。撹拌しながら、蒸留水３．０ｇ、ｎ−オクチルトリメトキシシラン０．１３５ｇ、３−アミノプロピルトリエトキシシラン０．０１５ｇ、エチレンジアミン０．３０ｇを加え１１０℃に加温し、３時間反応させた。このスラリー溶液をゆっくり冷却し吸引濾過を行った後、顔料を回収し２−プロパノール５０ｇに懸濁、その後再度吸引濾過を行った。２−プロパノールに懸濁し吸引濾過するこの操作を合計３回繰り返し、得られた顔料を１２０℃で１時間乾燥させ、表面被覆光輝性顔料（Ｐ４）を得た。
【００７３】
実施例５
還流冷却器、温度計、攪拌機を取り付けたセパラブルフラスコに、１−メトキシ−２−プロパノール５２ｇを仕込み、「アルミペーストＥＭＥＲＡＬ  ＥＭＲシリーズ」（ＳｉＯ２被覆アルミニウム顔料ペースト、東洋アルミニウム社製、固形分濃度６５％）２３ｇを懸濁させた。撹拌しながら、蒸留水３．０ｇ、ｎ−プロピルトリメトキシシラン０．１３５ｇ、３−アミノプロピルトリエトキシシラン０．０１５ｇ、エチレンジアミン０．３０ｇを加え１１０℃に加温し、３時間反応させた。このスラリー溶液をゆっくり冷却し吸引濾過を行った後、顔料を回収し２−プロパノール５０ｇに懸濁、その後再度吸引濾過を行った。２−プロパノールに懸濁し吸引濾過するこの操作を合計３回繰り返し、得られた顔料を１２０℃で１時間乾燥させ、表面被覆光輝性顔料（Ｐ５）を得た。
【００７４】
実施例６
還流冷却器、温度計、攪拌機を取り付けたセパラブルフラスコに、１−メトキシ−２−プロパノール５２ｇを仕込み、「アルミペーストＥＭＥＲＡＬ  ＥＭＲシリーズ」（ＳｉＯ２被覆アルミニウム顔料ペースト、東洋アルミニウム社製、固形分濃度６５％）２３ｇを懸濁させた。撹拌しながら、蒸留水３．０ｇ、ｎ−プロピルトリメトキシシラン０．１３５ｇ、Ｎ−２−（アミノエチル）−３−アミノプロピルトリメトキシシラン０．０１５ｇ、エチレンジアミン０．３０ｇを加え１１０℃に加温し、３時間反応させた。このスラリー溶液をゆっくり冷却し吸引濾過を行った後、顔料を回収し２−プロパノール５０ｇに懸濁、その後再度吸引濾過を行った。２−プロパノールに懸濁し吸引濾過するこの操作を合計３回繰り返し、得られた顔料を１２０℃で１時間乾燥させ、表面被覆光輝性顔料（Ｐ６）を得た。
【００７５】
実施例７
還流冷却器、温度計、攪拌機を取り付けたセパラブルフラスコに、１−メトキシ−２−プロパノール５２ｇを仕込み、「アルミペーストＥＭＥＲＡＬ  ＥＭＲシリーズ」（ＳｉＯ２被覆アルミニウム顔料ペースト、東洋アルミニウム社製、固形分濃度６５％）２３ｇを懸濁させた。撹拌しながら、蒸留水３．０ｇ、ヘキサデシルトリメトキシシラン０．０１５ｇ、３−アミノプロピルトリエトキシシラン０．０１５ｇ、エチレンジアミン０．３０ｇを加え１１０℃に加温し、３時間反応させた。このスラリー溶液をゆっくり冷却し吸引濾過を行った後、顔料を回収し２−プロパノール５０ｇに懸濁、その後再度吸引濾過を行った。２−プロパノールに懸濁し吸引濾過するこの操作を合計３回繰り返し、得られた顔料を１２０℃で１時間乾燥させ、表面被覆光輝性顔料（Ｐ７）を得た。
【００７６】
実施例８
還流冷却器、温度計、攪拌機を取り付けたセパラブルフラスコに、１−メトキシ−２−プロパノール５２ｇを仕込み、「アルミペーストＥＭＥＲＡＬ  ＥＭＲシリーズ」（ＳｉＯ２被覆アルミニウム顔料ペースト、東洋アルミニウム社製、固形分濃度６５％）２３ｇを懸濁させた。撹拌しながら、蒸留水３．０ｇ、ヘキサデシルトリメトキシシラン０．６５５ｇ、３−アミノプロピルトリエトキシシラン０．０７５ｇ、エチレンジアミン０．３０ｇを加え１１０℃に加温し、３時間反応させた。このスラリー溶液をゆっくり冷却し吸引濾過を行った後、顔料を回収し２−プロパノール５０ｇに懸濁、その後再度吸引濾過を行った。２−プロパノールに懸濁し吸引濾過するこの操作を合計３回繰り返し、得られた顔料を１２０℃で１時間乾燥させ、表面被覆光輝性顔料（Ｐ８）を得た。
【００７７】
比較例１
還流冷却器、温度計、攪拌機を取り付けたセパラブルフラスコに、１−メトキシ−２−プロパノール５２ｇを仕込み、「アルミペーストＥＭＥＲＡＬ  ＥＭＲシリーズ」（ＳｉＯ２被覆アルミニウム顔料ペースト、東洋アルミニウム社製、固形分濃度６５％）２３ｇを懸濁させた。撹拌しながら、蒸留水３．０ｇ、ヘキサデシルトリメトキシシラン０．１５ｇ、エチレンジアミン０．３０ｇを加え１１０℃に加温し、３時間反応させた。このスラリー溶液をゆっくり冷却し吸引濾過を行った後、顔料を回収し２−プロパノール５０ｇに懸濁、その後再度吸引濾過を行った。２−プロパノールに懸濁し吸引濾過するこの操作を合計３回繰り返し、得られた顔料を１２０℃で１時間乾燥させ、表面被覆光輝性顔料（Ｐ９）を得た。
【００７８】
比較例２
還流冷却器、温度計、攪拌機を取り付けたセパラブルフラスコに、１−メトキシ−２−プロパノール５２ｇを仕込み、「アルミペーストＥＭＥＲＡＬ  ＥＭＲシリーズ」（ＳｉＯ２被覆アルミニウム顔料ペースト、東洋アルミニウム社製、固形分濃度６５％）２３ｇを懸濁させた。撹拌しながら、蒸留水３．０ｇ、３−アミノプロピルトリエトキシシラン０．１５ｇ、エチレンジアミン０．３０ｇを加え１１０℃に加温し、３時間反応させた。このスラリー溶液をゆっくり冷却し吸引濾過を行った後、顔料を回収し２−プロパノール５０ｇに懸濁、その後再度吸引濾過を行った。２−プロパノールに懸濁し吸引濾過するこの操作を合計３回繰り返し、得られた顔料を１２０℃で１時間乾燥させ、表面被覆光輝性顔料（Ｐ１０）を得た。
【００７９】
アクリル樹脂エマルション（ａ）の製造
製造例１
温度計、サーモスタット、撹拌装置、還流冷却器、窒素導入管及び滴下装置を備えた反応容器に脱イオン水１２８部、「アデカリアソープＳＲ−１０２５」（商品名、ＡＤＥＫＡ製、乳化剤、有効成分２５％）２部を仕込み、窒素気流中で撹拌混合し、８０℃に昇温させた。
【００８０】
次いで下記コア部用モノマー乳化物の全量のうちの１％量及び６％過硫酸アンモニウム水溶液５．３部とを反応容器内に導入し８０℃で１５分間保持した。その後、コア部用モノマー乳化物の残部を３時間かけて、同温度に保持した反応容器内に滴下し、滴下終了後１時間熟成を行なった。次に、下記シェル部用モノマー乳化物を１時間かけて滴下し、１時間熟成した後、５％２−（ジメチルアミノ）エタノール水溶液４０部を反応容器に徐々に加えながら３０℃まで冷却し、１００メッシュのナイロンクロスで濾過しながら排出し、平均粒子径１００ｎｍ、固形分３０％のアクリル樹脂エマルション（ａ）を得た。得られたアクリル樹脂エマルションは、酸価３３ｍｇＫＯＨ／ｇ、水酸基価２５ｍｇＫＯＨ／ｇであった。
【００８１】
コア部用モノマー乳化物：脱イオン水４０部、「アデカリアソープＳＲ−１０２５」２．８部、メチレンビスアクリルアミド２．１部、スチレン２．８部、メチルメタクリレート１６．１部、エチルアクリレート２８部及びｎ−ブチルアクリレート２１部を混合攪拌することにより、コア部用モノマー乳化物を得た。
【００８２】
シェル部用モノマー乳化物：脱イオン水１７部、「アデカリアソープＳＲ−１０２５」１．２部、過硫酸アンモニウム０．０３部、スチレン３部、２−ヒドロキシエチルアクリレート５．１部、メタクリル酸５．１部、メチルメタクリレート６部、エチルアクリレート１．８部及びｎ−ブチルアクリレート９部を混合攪拌することにより、シェル部用モノマー乳化物を得た。
【００８３】
（ａ）以外の被膜形成性樹脂（ｂ）の製造
製造例２
温度計、サーモスタット、撹拌装置、還流冷却器、窒素導入管及び滴下装置を備えた反応容器にプロピレングリコールモノプロピルエーテル３５部を仕込み８５℃に昇温後、メチルメタクリレート３０部、２−エチルヘキシルアクリレート２０部、ｎ−ブチルアクリレート２９部、２−ヒドロキシエチルアクリレート１５部、アクリル酸６部、プロピレングリコールモノプロピルエーテル１５部及び２，２´−アゾビス（２，４−ジメチルバレロニトリル）２．３部の混合物を４時間かけて滴下し、滴下終了後１時間熟成した。その後さらにプロピレングリコールモノプロピルエーテル１０部及び２，２´−アゾビス（２，４−ジメチルバレロニトリル）１部の混合物を１時間かけて滴下し、滴下終了後１時間熟成した。さらにジエタノールアミン７．４部を加え、固形分５５％の水酸基含有アクリル樹脂溶液（ｂ−１）を得た。得られた水酸基含有アクリル樹脂は酸価が４７ｍｇＫＯＨ/ｇ、水酸基価が７２ｍｇＫＯＨ/ｇ、重量平均分子量が５８，０００であった。
【００８４】
製造例３
温度計、サーモスタット、攪拌装置、還流冷却器及び水分離器を備えた反応容器に、トリメチロールプロパン１０９部、１，６−ヘキサンジオール１４１部、１，２−シクロヘキサンジカルボン酸無水物１２６部及びアジピン酸１２０部を仕込み、１６０℃から２３０℃迄３時間かけて昇温させた後、２３０℃で４時間縮合反応させた。次いで、得られた縮合反応生成物に、カルボキシル基を導入するために、無水トリメリット酸３８．３部を加えて、１７０℃で３０分間反応させた後、２−エチル−１−ヘキサノールで希釈し、固形分７０％の水酸基含有ポリエステル樹脂溶液（ｂ−２）を得た。得られた水酸基含有ポリエステル樹脂は、酸価が４６ｍｇＫＯＨ／ｇ、水酸基価が１５０ｍｇＫＯＨ／ｇ、数平均分子量が１，４００であった。
【００８５】
光輝性顔料分散液の製造
製造例４
攪拌混合容器内において、表面被覆光輝性顔料（Ｐ１）を１０部、２−エチル−１−ヘキサノール３５部、リン酸基含有樹脂溶液（注１）８部及び２−（ジメチルアミノ）エタノール０．２部を均一に混合して、光輝性顔料分散液（Ｐ１−１）を得た。
【００８６】
（注１）リン酸基含有樹脂溶液：温度計、サーモスタット、撹拌器、還流冷却器、窒素導入管及び滴下装置を備えた反応容器にメトキシプロパノール２７．５部、イソブタノール２７．５部の混合溶剤を入れ、１１０℃に加熱した。次いで、スチレン２５部、ｎ−ブチルメタクリレート２７．５部、分岐高級アルキルアクリレート（商品名「イソステアリルアクリレート」大阪有機化学工業株式会社製）２０部、４−ヒドロキシブチルアクリレート７．５部、リン酸基含有重合性モノマー（注２）１５部、２−メタクリロイルオキシエチルアシッドホスフェート１２．５部、イソブタノール１０部、ｔ−ブチルパーオキシオクタノエート４部からなる混合物１２１．５部を４時間かけて上記混合溶剤に加え、さらにｔ−ブチルパーオキシオクタノエート０．５部とイソプロパノール２０部からなる混合物を１時間かけて滴下した。その後、１時間攪拌しながら熟成して固形分濃度５０％のリン酸基含有樹脂溶液を得た。リン酸基含有樹脂のリン酸基による酸価は８３ｍｇＫＯＨ／ｇ、水酸基価は２９ｍｇＫＯＨ／ｇ、重量平均分子量は１０，０００であった。
（注２）リン酸基含有重合性モノマー：温度計、サーモスタット、撹拌器、還流冷却器、窒素導入管及び滴下装置を備えた反応容器にモノブチルリン酸５７．５部及びイソブタノール４１部を入れ、９０℃に昇温した後、グリシジルメタクリレート４２．５部を２時間かけて滴下した。その後、さらに１時間攪拌しながら熟成した後、イソプロパノール５９部を加えて、固形分濃度５０％のリン酸基含有重合性モノマー溶液を得た。得られたモノマーのリン酸基による酸価は２８５ｍｇＫＯＨ／ｇであった。
【００８７】
製造例５
製造例４において、表面被覆光輝性顔料（Ｐ１）の量を１０部から３部に変更する以外は製造例４と同様にして光輝性顔料分散液（Ｐ１−２）を得た。
【００８８】
製造例６
製造例４において、表面被覆光輝性顔料（Ｐ１）の量を１０部から１５部に変更する以外は製造例４と同様にして光輝性顔料分散液（Ｐ１−３）を得た。
【００８９】
製造例７
製造例４において、表面被覆光輝性顔料（Ｐ１）を表面被覆光輝性顔料（Ｐ２）に全量置き換えて用いる以外は製造例４と同様にして光輝性顔料分散液（Ｐ２−１）を得た。
【００９０】
製造例８
製造例４において、表面被覆光輝性顔料（Ｐ１）を表面被覆光輝性顔料（Ｐ３）に全量置き換えて用いる以外は製造例４と同様にして光輝性顔料分散液（Ｐ３−１）を得た。
【００９１】
製造例９
製造例４において、表面被覆光輝性顔料（Ｐ１）を表面被覆光輝性顔料（Ｐ４）に全量置き換えて用いる以外は製造例４と同様にして光輝性顔料分散液（Ｐ４−１）を得た。
【００９２】
製造例１０
製造例４において、表面被覆光輝性顔料（Ｐ１）を表面被覆光輝性顔料（Ｐ５）に全量置き換えて用いる以外は製造例４と同様にして光輝性顔料分散液（Ｐ５−１）を得た。
【００９３】
製造例１１
製造例４において、表面被覆光輝性顔料（Ｐ１）を表面被覆光輝性顔料（Ｐ６）に全量置き換えて用いる以外は製造例４と同様にして光輝性顔料分散液（Ｐ６−１）を得た。
【００９４】
製造例１２
製造例４において、表面被覆光輝性顔料（Ｐ１）を表面被覆光輝性顔料（Ｐ７）に全量置き換えて用いる以外は製造例４と同様にして光輝性顔料分散液（Ｐ７−１）を得た。
【００９５】
製造例１３
製造例４において、表面被覆光輝性顔料（Ｐ１）を表面被覆光輝性顔料（Ｐ８）に全量置き換えて用いる以外は製造例４と同様にして光輝性顔料分散液（Ｐ８−１）を得た。
【００９６】
製造例１４
製造例４において、表面被覆光輝性顔料（Ｐ１）を表面被覆光輝性顔料（Ｐ９）に全量置き換えて用いる以外は製造例４と同様にして光輝性顔料分散液（Ｐ９−１）を得た。
【００９７】
製造例１５
製造例４において、表面被覆光輝性顔料（Ｐ１）を表面被覆光輝性顔料（Ｐ１０）に全量置き換えて用いる以外は製造例４と同様にして光輝性顔料分散液（Ｐ１０−１）を得た。
【００９８】
水性光輝性塗料の製造
実施例９
撹拌混合容器に、製造例１で得たアクリル樹脂エマルション（ａ）１２０部（固形分３６部）、製造例３で得たポリエステル樹脂溶液（ｂ−２）２８．５部（固形分２０部）、実施例１で得た光輝性顔料分散液（Ｐ１−１）５３部（樹脂固形分４部）、製造例２で得たアクリル樹脂溶液（ｂ−１）１８部（固形分１０部）、及びメラミン樹脂（商品名「サイメル３２５」（日本サイテックインダストリーズ株式会社製、固形分８０％）３７.５部（固形分３０部）を均一に混合し、更に、ポリアクリル酸系増粘剤（商品名「プライマルＡＳＥ−６０」、ロームアンドハース社製）、２−（ジメチルアミノ）エタノール及び脱イオン水を加えてｐＨ８．０、塗料固形分２５％、２０℃におけるフォードカップＮｏ．４による粘度４０秒の水性光輝性塗料（Ｘ−１）を得た。
【００９９】
実施例１０
実施例９において、光輝性顔料分散液（Ｐ１−１）５３部の代わりに光輝性顔料分散液（Ｐ１−２）４６部を用いる以外は実施例９と同様にして水性光輝性塗料（Ｘ−２）を得た。
【０１００】
実施例１１
実施例９において、光輝性顔料分散液（Ｐ１−１）５３部の代わりに光輝性顔料分散液（Ｐ１−３）５８部を用いる以外は実施例９と同様にして水性光輝性塗料（Ｘ−３）を得た。
【０１０１】
実施例１２〜１８及び比較例３、４
実施例９において、光輝性顔料分散液（Ｐ１−１）の代わりに表１に示す光輝性顔料分散液を同量用いる以外は実施例９と同様にして水性光輝性塗料（Ｘ−４）〜（Ｘ−１２）を得た。
【０１０２】
試験用被塗物（Ｔ−１）の作製
縦４５ｃｍ×横３０ｃｍ×厚さ０．８ｍｍのりん酸亜鉛処理された冷延鋼板に「エレクロンＧＴ−１０」（商品名、関西ペイント社製、熱硬化エポキシ樹脂系カチオン電着塗料）を乾燥膜厚２０μｍになるように電着塗装し、１７０℃で３０分加熱して硬化させてから、その上に中塗り塗料「アミラックＴＰ−６５−２」（商品名、関西ペイント社製、ポリエステル樹脂・アミノ樹脂系、有機溶剤型中塗り塗料）を乾燥膜厚４０μｍになるように塗装し、１４０℃で３０分加熱して硬化させて試験用被塗物（Ｔ−１）とした。
【０１０３】
試験塗板の作製
温度２３℃及び湿度７５％の塗装環境において、前記試験用被塗物（Ｔ−１）上に、実施例及び比較例で得られた水性光輝性塗料を、回転霧化型のベル型塗装機「ＡＢＢカートリッジベル塗装機」（商品名、ＡＢＢ社製）を用いて、乾燥膜厚１５μｍとなるように塗装し、１分間のインターバルをおいた後、８０℃で３分間プレヒートし、次いで、その未硬化の塗面上に「マジクロンＫＩＮＯ−１２１０」（商品名、関西ペイント社製、アクリル樹脂系溶剤型上塗りクリヤーコート塗料）を乾燥膜厚４０μｍとなるように塗装し、７分間放置した後、１４０℃で３０分間加熱してこれらの塗膜を同時に硬化させることにより各試験塗板を作製した。得られた各試験塗板について下記評価試験に供した。結果を表１に併せて示す。
【０１０４】
【表１】
2018052997.tif 000002
【０１０５】
評価試験
（＊１）塗料安定性：各水性光輝性塗料を蓋付きガラス瓶入れて、４０℃にて５日間貯蔵した後、さらに５℃にて２日間貯蔵後の状態を観察し、下記基準で評価した。 
◎：沈降、凝集ブツもなく、問題なし
○：わずかにブツがみられる、実用上問題ない
×：塗料沈降、もしくは著しい凝集ブツがみられる。
（＊２）仕上り性：各試験塗板の塗膜面を目視で観察し、下記基準で評価した。
◎：光輝感、および平滑性が良好
○：光輝感、および平滑性がやや劣るが、実用上問題ない
×：光輝感、および平滑性が劣る。
（＊３）耐水試験：各試験塗板を８０℃の温水中に５時間浸漬し、その後浸漬させたままの状態で８０℃から室温まで徐々に冷却した。その後水中より引き上げた試験板の表面状態を下記基準で評価した。また各試験塗板を４０℃の温水中に１０日間浸漬し、同様に評価した。
◎：全く異常なし
○：ツヤ感がやや劣るが、塗面に濁りは認められない
×：ツヤ感が劣り、塗面が白く濁っている